(57)【要約】      （修正有）【課題】技術水準において知られている成形材料と比べて、黄変特性が改善されたポリアミド成形材料およびそれから製造された成形品を提供する【解決手段】ａ）以下のａ１）〜ａ３）の重縮合によって製造できる少なくとも１種の部分芳香族ポリアミドと、ｂ）と、ｃ）と、を含むポリアミド成形材料。ａ１）少なくとも１種の芳香族ジカルボン酸、および場合によっては少なくとも１種の炭素原子数６〜４４の脂肪族ジカルボン酸、ａ２）少なくとも１種の脂肪族及び／又は脂環式ジアミン、およびａ３）場合によっては、少なくとも１種の炭素原子数４〜１５のラクタム及び／又は少なくとも１種の炭素原子数４〜１５のα,ω-アミノ酸、ｂ）Ｎ,Ｎ'-オキサミドの群から選択される少なくとも１種の紫外線吸収剤、ｃ）ヒドロキシフェニルトリアジンの群から選択される少なくとも１種の紫外線吸収剤【選択図】なし【特許請求の範囲】
【請求項１】
ａ）以下のａ１）〜ａ３）の重縮合によって製造できる少なくとも１種の部分芳香族ポリアミド
ａ１）少なくとも１種の芳香族ジカルボン酸、および場合によっては少なくとも１種の炭素原子数６〜４４の脂肪族ジカルボン酸、
ａ２）少なくとも１種の脂肪族及び／又は脂環式ジアミン、および
ａ３）場合によっては、少なくとも１種の炭素原子数４〜１５のラクタム及び／又は少なくとも１種の炭素原子数４〜１５のα,ω-アミノ酸
ｂ）Ｎ,Ｎ'-オキサミドの群から選択される少なくとも１種の紫外線吸収剤、および、
ｃ）ヒドロキシフェニルトリアジンの群から選択される少なくとも１種の紫外線吸収剤
を含むポリアミド成形材料。
【請求項２】
前記紫外線吸収剤ｂ）が、下記一般式ＩのＮ,Ｎ'-オキサミドの群から選択されることを特徴とする、請求項１に記載のポリアミド成形材料。
【化１】
2015196835.tif 000012
（Ｒ1およびＲ2は環式基であり、個々の環は、４〜６の炭素原子を有し、当該環式基は、互いに独立して、単素環式基、複素環式基、芳香族基あるいは多環式基からなる群より選択され、当該環式基は置換されていてもよい）
【請求項３】
前記紫外線吸収剤ｂ）が、下記一般式IIのシュウ酸アニリドの群から選択されることを特徴とする、請求項１または２に記載のポリアミド成形材料。
【化２】
2015196835.tif 000013
（Ｒ3、Ｒ4、Ｒ5およびＲ6は、独立して、Ｈ、ヒドロキシ基、フェニル基、炭素原子数１〜１２（好ましくは炭素原子数１〜８、特に好ましくは炭素原子数２〜６）の直鎖もしくは分岐鎖のアルコキシ基、炭素原子数１〜１２（好ましくは炭素原子数１〜８、特に好ましくは炭素原子数２〜６）の直鎖もしくは分岐鎖のアルキル基からなる群より選択される）、特に、式IIIの化合物である
【化３】
2015196835.tif 000014
（Ｒ7およびＲ8は、互いに独立して、炭素原子数１〜１２（好ましくは炭素原子数１〜８、特に好ましくは炭素原子数２〜６）の直鎖もしくは分岐鎖のアルキル基からなる群より選択される）
【請求項４】
前記紫外線吸収剤ｃ）が、下記一般式IVの化合物であることを特徴とする、請求項１〜３のいずれか１項に記載のポリアミド成形材料。
【化４】
2015196835.tif 000015
（Ｒ9、Ｒ10、Ｒ11、Ｒ12およびＲ13は、独立して、Ｈ、ヒドロキシ基、フェニル基、炭素原子数１〜１２（好ましくは炭素原子数１〜８、特に好ましくは炭素原子数２〜６）の直鎖もしくは分岐鎖のアルコキシ基、炭素原子数１〜１２（好ましくは炭素原子数１〜８、特に好ましくは炭素原子数２〜６）の直鎖もしくは分岐鎖のアルキル基からなる群より選択され）、
特に、式Ｖの化合物である
【化５】
2015196835.tif 000016
（Ｒ14は、炭素原子数１〜１２（好ましくは炭素原子数１〜８、特に好ましくは炭素原子数２〜６）の直鎖もしくは分岐鎖のアルコキシ基である）
【請求項５】
前記少なくとも１種の脂肪族ジカルボン酸が、コハク酸、グルタル酸、アジピン酸、ピメリン酸、スベリン酸、アゼライン酸、セバシン酸、ウンデカン二酸、ドデカン二酸、トリデカン二酸、テトラデカン二酸、ペンタデカン二酸、ヘキサデカン二酸、オクタデカン二酸、およびその混合物からなる群より選択され、及び／又は、
前記少なくも１種の芳香族ジカルボン酸が、イソフタル酸、テレフタル酸、ナフタレンジカルボン酸およびその混合物からなる群より選択される
ことを特徴とする、請求項１〜４のいずれか１項に記載のポリアミド成形材料。
【請求項６】
前記少なくとも１種の脂肪族あるいは脂環式ジアミンが、エチレンジアミン、ブタンジアミン、ペンタンジアミン、ヘキサメチレンジアミン、オクタンジアミン、メチルオクタンジアミン、ノナンジアミン、デカンジアミン、ウンデカンジアミン、ドデカンジアミン、トリメチルヘキサメチレンジアミン、メチルペンタンジアミン、ビス（アミノシクロヘキシル）メタンおよびそのアルキル誘導体、ビス（アミノシクロヘキシル）プロパンおよびそのアルキル誘導体、イソホロンジアミン、 ノルボルナンジアミン、ビス（アミノメチル）ノルボルナン、キシリレンジアミン、ビス（アミノメチル）シクロヘキサンおよびそのアルキル誘導体およびその混合物からなる群より選択される
ことを特徴とする、請求項１〜５のいずれか１項に記載のポリアミド成形材料。
【請求項７】
前記少なくとも１種の部分芳香族ポリアミドが非晶質あるいは部分結晶性であり、特に、ＰＡ ６Ｉ、ＰＡ ６Ｉ/６Ｔ、ＰＡ １０Ｔ/６Ｔ、ＰＡ １０Ｔ/６１２、ＰＡ ＭＸＤ６、ＰＡ ６Ｔ/６Ｉ、ＰＡ ６Ｔ/６６、ＰＡ ６Ｉ/６Ｔ/６ＮＤＣ、ＰＡ ＭＸＤＩ/６Ｉ、ＰＡ ６Ｔ/６Ｉ/６６、ＰＡ ＭＸＤＩ/ＭＤＴ/６Ｉ/６Ｔ、ＰＡ ＭＸＤＩ/１２Ｉ、ＰＡ ＭＸＤＩ、ＰＡ ＮＤＴ/ＩＮＤＴ、ＰＡ ＭＡＣＭＩ/１２、ＰＡ ＭＡＣＭＴ/１２、ＰＡ ＭＡＣＭＩ/ＭＡＣＭ１２、ＰＡ ＭＡＣＭＴ/ＭＡＣＭ１２、ＰＡ ＭＡＣＭＩ/ＭＡＣＭＮＤＡ、ＰＡ ＭＡＣＭＴ/ＭＡＣＭＮＤＡ、ＰＡ ＭＡＣＭＩ/ＭＡＣＭＴ/１２、ＰＡ ６Ｉ/ＭＡＣＭＩ/１２、ＰＡ ６１/６Ｔ/ＭＡＣＭＩ/ＭＡＣＭＴ、ＰＡ ６Ｉ/６Ｔ/ＭＡＣＭＩ/ＭＡＣＭＴ/１２、ＰＡ ６Ｉ/６Ｔ/ＭＡＣＭＩ/ＭＡＣＭＴ/ＭＡＣＭ１２/６１２、ＰＡ ＭＡＣＭＩ/ＭＡＣＭＴ/ＭＡＣＭ１２/１２、ＰＡ ＭＡＣＭＩ/ＭＡＣＭＴ/ＭＡＣＭ１２、ＰＡ ６Ｉ/６Ｔ/６ＮＤＣ/ＭＡＣＭＩ/ＭＡＣＭＴ/ＭＡＣＭＮＤＣからなる群より選択され（前記ＭＡＣＭはＰＡＣＭによって全体的もしくは部分的に置換されてもよく、及び／又は、前記ラウリンラクタムはカプロラクタムによって全体的もしくは部分的に置換されてもよい）、
好ましくは、ＰＡ ６Ｉ/６Ｔ、ＰＡ １０Ｔ/６Ｔ、ＰＡ １０Ｔ/６１２、ＰＡ ６Ｔ/６Ｉ、ＰＡ ６Ｔ/６６、ＰＡ ＭＡＣＭＩ/１２、ＰＡ ＭＡＣＭＴ/１２、ＰＡ ＭＡＣＭＩ/ＭＡＣＭ１２、ＰＡ ＭＡＣＭＴ/ＭＡＣＭ１２、ＰＡ ＭＡＣＭＩ/ＭＡＣＭＴ/１２、ＰＡ ６Ｉ/６Ｔ/ＭＡＣＭＩ/ＭＡＣＭＴ、ＰＡ ６Ｉ/６Ｔ/ＭＡＣＭＩ/ＭＡＣＭＴ/１２、ＰＡ ６Ｉ/６Ｔ/ＭＡＣＭＩ/ＭＡＣＭＴ/ＰＡＣＭＩ/ＰＡＣＭＴ/１２、ＰＡ ＭＡＣＭＩ/ＭＡＣＭＴ/ＭＡＣＭ１２（前記ラウリンラクタムはカプロラクタムによって全体的もしくは部分的に置換されてもよい）、
特に好ましくは、非晶質の部分芳香族ポリアミド ＰＡ ＭＡＣＭＩ/１２、ＰＡ ＭＡＣＭＩ/ＭＡＣＭ１２、ＰＡ ＭＡＣＭＴ/ＭＡＣＭ１２、ＰＡ ＭＡＣＭＩ/ＭＡＣＭＴ/１２、ＰＡ ６Ｉ/６Ｔ/ＭＡＣＭＩ/ＭＡＣＭＴ、ＰＡ ６Ｉ/６Ｔ/ＭＡＣＭＩ/ＭＡＣＭＴ/１２、ＰＡ ６Ｉ/６Ｔ/ＭＡＣＭＩ/ＭＡＣＭＴ/ＰＡＣＭＩ/ＰＡＣＭＴ/１２、ＰＡ ＭＡＣＭＩ/ＭＡＣＭＴ/ＭＡＣＭ１２、
特に、ＰＡ ６Ｉ/６Ｔ/ＭＡＣＭＩ/ＭＡＣＭＴ/ＰＡＣＭＩ/ＰＡＣＭＴ/１２およびＰＡ ＭＡＣＭＩ/ＭＡＣＭＴ/ＭＡＣＭ１２である
ことを特徴とする、請求項１〜６のいずれか１項に記載のポリアミド成形材料。
【請求項８】
前記ポリアミド成形材料は、前記部分芳香族ポリアミドと、さらなるポリアミドとの混合物であり、この際、前記さらなるポリアミドは、好ましくは３０重量％以下、好ましくは２０重量％以下および特に好ましくは１０重量％以下の割合で存在し、好ましくは、ＰＡ ６、ＰＡ ６６、ＰＡ ６９、ＰＡ ６１０、ＰＡ ６１２、ＰＡ ６１４、ＰＡ ６１８、ＰＡ １０１０、ＰＡ １２１２、ＰＡ ６/６６/１２、ＰＡ ６/６６、ＰＡ ６/１２、ＰＡ １１、ＰＡ １２、ＰＡ ＭＡＣＭ１２、ＰＡ ＭＡＣＭ１４、ＰＡ ＭＡＣＭ１８、ＰＡ ＰＡＣＭ １２、ＰＡ ＰＡＣＭ１４、ＰＡ ＰＡＣＭ １８、ポリエーテルアミド、ポリエーテルエステルアミド、およびその混合物および合金からなる群より選択され、特に好ましくは、ＰＡ ６、ＰＡ ６９、ＰＡ ６１０、ＰＡ ６１２、ＰＡ ６１４、ＰＡ １０１０、ＰＡ １２１２、ＰＡ ６/６６/１２、ＰＡ ６/６６、ＰＡ ６/１２、ＰＡ １１、ＰＡ １２、ポリエーテルアミドおよびポリエーテルエステルアミドからなる群より選択される
ことを特徴とする、請求項１〜７のいずれか１項に記載のポリアミド成形材料。
【請求項９】
前記ポリアミド成形材料がさらなる添加剤を含み、特に、縮合触媒、鎖長調節剤、消泡剤、無機安定剤、有機安定剤、潤滑剤、着色剤、マーキング剤、顔料、着色剤、核形成剤、帯電防止剤、離型剤、光学的光沢剤、天然層状ケイ酸塩、合成層状ケイ酸塩、ガラス繊維およびその混合物からなる群より選択される添加剤を含む
ことを特徴とする、請求項１〜８のいずれか１項に記載のポリアミド成形材料。
【請求項１０】
前記ポリアミド成形材料が、以下の組成
ａ）９１．６〜９９．９７重量％、好ましくは９２．４〜９９．８５重量％および特に好ましくは９３．４〜９９．７重量％の、少なくとも１種の部分芳香族ポリアミド、
ｂ）０．０１〜１．２重量％、好ましくは０．０５〜０．８重量％および特に好ましくは０．１〜０．６重量％の、Ｎ,Ｎ'-オキサミドの群から選択される少なくとも１種の紫外線安定剤、および、
ｃ）０．０１〜１．２重量％、好ましくは０．０５〜０．８重量％および特に好ましくは０．１〜０．６重量％の、ヒドロキシフェニルトリアジンの群から選択される少なくとも１種の紫外線安定剤、
ｄ）０．０１〜６重量％、好ましくは０．０５〜６重量％および特に好ましくは０．１〜５重量％の、さらなる添加剤
（成分ａ）〜ｄ）は合計１００重量％となる）
を有することを特徴とする、請求項１〜９のいずれか１項に記載のポリアミド成形材料。
【請求項１１】
前記ポリアミド成形材料が、
・５０モル％のジカルボン酸に対して、０〜４０モル％、好ましくは０〜３０モル％および特に好ましくは０〜２５モル％の、少なくとも１種の脂肪族ジカルボン酸、および、
・５０モル％のジカルボン酸に対して、１０〜５０モル％、好ましくは２０〜５０モル％および特に好ましくは２５〜５０モル％の、少なくとも１種の芳香族ジカルボン酸、
を含むことを特徴とする、請求項１〜１０のいずれか１項に記載のポリアミド成形材料。
【請求項１２】
前記ポリアミド成形材料が、
・５０モル％のジアミンに対して、０〜５０モル％、好ましくは０〜４５モル％および特に好ましくは３５〜４２モル％の、少なくとも１種の脂肪族ジアミン、および、
・５０モル％のジアミンに対して、５０〜０モル％、好ましくは５０〜５モル％および特に好ましくは１５〜８モル％の、少なくとも１種の脂環式ジアミン
を含むことを特徴とする、請求項１〜１１のいずれか１項に記載のポリアミド成形材料。
【請求項１３】
前記ポリアミド成形材料が、
ポリアミドａ）１００モル％に対して、０〜４０モル％、好ましくは０〜３０モル％、特に好ましくは２〜３０モル％の、炭素原子数４〜１５のラクタム及び／又は炭素原子数４〜１５の少なくとも１種のα,ω-アミノ酸を含むことを特徴とする、請求項１〜１２のいずれか１項に記載のポリアミド成形材料。
【請求項１４】
請求項１〜１３のいずれか１項に記載のポリアミド成形材料を含むか、あるいはそれからなる成形品またはコーティング。
【請求項１５】
電気もしくは電子部品の、ハウジングのあるいはハウジング部品のパーツ、特に、携帯用電子機器、家庭用器具、家庭用機械、電気通信および家庭用電化製品のための装置並びに器具、自動車部門および他の輸送手段分野における内装-並びに外装部品、電気、家具、スポーツ、機械工学、衛生分野および衛生学、医薬、エネルギーおよび駆動技術の分野における、好ましくは携帯用もしくは機械的機能を有する内装-並びに外装部品（特に好ましくは、携帯電話、スマートフォン、オーガナイザー、ラップトップコンピューター、ノートパソコン、タブレット型コンピューター、ラジオ、カメラ、時計、計算機、音楽もしくはビデオのための再生装置、ナビゲーション装置、ＧＰＳ装置、電子写真用フレーム、外付けハードディスクおよび他のエレクトロニック・ストレージメディア）のハウジングもしくはハウジングパーツの形態である、または、単層もしくは多層フィルム、コンテナーあるいはパイプの製造のための（前記単層もしくは多層フィルムは、例えば、続けて、他の物質、好ましくはポリアミドで背面射出成形されることができ、前記フィルムは射出前に深絞りされることもできる）、
請求項１４に記載の成形品。
【請求項１６】
成形品あるいはコーティングの製造のための、特に、電気もしくは電子部品の、ハウジングのあるいはハウジング部品のパーツ、好ましくは、携帯用電子機器、家庭用器具、家庭用機械、電気通信および家庭用電化製品のための装置並びに器具、自動車部門および他の輸送手段分野における内装-並びに外装部品、電気、家具、スポーツ、機械工学、衛生分野および衛生学、医薬、エネルギーおよび駆動技術の分野における、好ましくは携帯用もしくは機械的機能を有する内装-並びに外装部品（特に好ましくは、携帯電話、スマートフォン、オーガナイザー、ラップトップコンピューター、ノートパソコン、タブレット型コンピューター、ラジオ、カメラ、時計、計算機、音楽もしくはビデオの再生装置、ナビゲーション装置、ＧＰＳ装置、電子写真用フレーム、外付けハードディスクおよび他のエレクトロニック・ストレージメディア）のハウジングもしくはハウジングパーツの製造のための、または、単層もしくは多層フィルム、コンテナーあるいはパイプの製造のための（前記単層もしくは多層フィルムは、例えば、続けて他の物質、好ましくはポリアミドで背面射出成形されることができ、前記フィルムは射出前に深絞りされることもできる）
請求項１〜１３のいずれか１項に記載のポリアミド成形材料の使用。
【発明の詳細な説明】
【技術分野】
【０００１】
本発明は、部分芳香族ポリアミドおよび少なくとも２種類の紫外線吸収剤の混合物を含むポリアミド成形材料に関する。同様に、本発明は、対応するポリアミド成形材料を含む成形品に関する。本発明に係るポリアミド成形材料は、電気もしくは電子部品のパーツ又はハウジング又はハウジング部品として、特に、携帯用電子機器、家庭用器具、家庭用機械、電気通信および家庭用電化製品のための装置並びに器具、自動車部門および他の輸送手段の分野における内装-並びに外装部品、電気、家具、スポーツ、機械工学、衛生分野並びに衛生学、医薬、エネルギー及び駆動技術の分野における、好ましくは携帯もしくは機械機能を有する内装-並びに外装部品（特に好ましくは携帯電話、スマートフォン、オーガナイザー、ラップトップコンピューター、ノートパソコン、タブレット型コンピューター、ラジオ、カメラ、時計、計算機、音楽もしくはビデオ再生装置、ナビゲーション装置、ＧＰＳ装置、電子写真用フレーム、外付けハードディスク並びに他のエレクトロニック・ストレージメディア）のハウジング又はハウジングパーツとして使用され、または、単層もしくは多層フィルム、容器またはパイプの製造のために使用される。
【背景技術】
【０００２】
透明な成形品を製造するための紫外線吸収剤の使用が、技術水準において知られている。
【０００３】
ＥＰ １ ９９２ ６５９ Ａ１より、紫外線吸収剤として、ジベンゾイルメタン化合物またはアミノヒドロキシベンゾイル安息香酸エステルの添加が知られている。波長４００ｎｍ以下の光の透過率が低い成形品が、そこから製造される。
【０００４】
ＷＯ ２００７／０８７８９６ Ａ１より、透明な、熱蒸気に安定な成形品および押し出し成形品を製造するためのポリアミド形成材料が知られており、場合によっては、それに紫外線安定剤を添加することができる。
【先行技術文献】
【特許文献】
【０００５】
【特許文献１】ＥＰ １ ９９２ ６５９ Ａ１
【特許文献２】ＷＯ ２００７／０８７８９６ Ａ１
【発明の概要】
【発明が解決しようとする課題】
【０００６】
ここから出発して、本発明の目的は、技術水準において知られている成形材料と比べて、黄変特性が改善されたポリアミド成形材料およびそれから製造された成形品を提供することであった。
【課題を解決するための手段】
【０００７】
この目的は、請求項１の特徴を有するポリアミド成形材料によって、および請求項１４の特徴を有する、それから製造された成形品またはコーティングによって達成される。請求項１６では、本発明に係るポリアミド成形材料の使用が言及される。さらなる従属請求項は、有利な発展を明らかにする。
【０００８】
本発明によれば、以下の成分を含むポリアミド成形材料が提供される：
ａ）以下のａ１）〜ａ３）の重縮合によって製造できる少なくとも１種の部分芳香族ポリアミド
ａ１）少なくとも１種の芳香族ジカルボン酸、および場合によっては少なくとも１種の炭素原子数６〜４４の脂肪族ジカルボン酸、
ａ２）少なくとも１種の脂肪族及び／又は脂環式ジアミン、および
ａ３）場合によっては、少なくとも１種の炭素原子数４〜１５のラクタム及び／又は少なくとも１種の炭素原子数４〜１５のα,ω-アミノ酸
ｂ）Ｎ,Ｎ'-オキサミドの群から選択される少なくとも１種の紫外線吸収剤、および、
ｃ）ヒドロキシフェニルトリアジンの群から選択される少なくとも１種の紫外線吸収剤
【０００９】
驚くべきことに、本発明に係るポリアミド成形材料によって、これらの成形材料の黄変特性の著しい改善が達成できた。上述の紫外線安定剤の組み合わせによって、黄色度指数が非常に低くなり、また、放射線および温度処理を行った場合でも、増加はごくわずかであった。これは、Ｎ,Ｎ'-オキサミドの群からの少なくとも１種の紫外線吸収剤、および、ヒドロキシフェニルトリアジンの群からの少なくとも１種の紫外線吸収剤の組み合わせによって達成された。本発明に係るポリアミド成形材料の初期の黄色度指数（ＹＩ１）は、好ましくは９以下、特に好ましくは７以下である。さらに、放射線および温度処理を１２サイクル行った後の黄色度指数（ＹＩ２）と初期黄色度指数（ＹＩ１）の差は、好ましくは４以下あり、好ましくは３以下であり、特に好ましくは２以下である。これに関して、放射線および温度処理は、以下のように構築される：黄色度指数（ＹＩ２）の測定用のシートは、１サイクルあたり、４時間・６０℃にて、波長３４０ｎｍおよびスペクトル照射強度０．６３Ｗ／ｍ2／ｎｍのＵＶＡで照射され、引き続いて、水分で飽和された空気中で４時間・５０℃にて保管される。黄色度指数（ＹＩ２）は、そのようなサイクルを１２回経験したシートで測定される。
【発明を実施するための形態】
【００１０】
好ましくは、前記紫外線吸収剤は、下記一般式ＩのＮ,Ｎ'-オキサミドの群から選択される。
【化１】
2015196835.tif 000002
ここで、Ｒ1およびＲ2は環式基であり、個々の環は、４〜６の炭素原子を有し、当該環式基は、互いに独立して、単素環式基、複素環式基、芳香族基あるいは多環式基からなる群より選択され、当該環式基は置換されていてもよい。
【００１１】
特に好ましいのは、下記一般式IIのシュウ酸アニリドの群から選択される紫外線吸収剤であり、
【化２】
2015196835.tif 000003
ここで、Ｒ3、Ｒ4、Ｒ5およびＲ6は、独立して、Ｈ、ヒドロキシ基、フェニル基、炭素原子数１〜１２（好ましくは炭素原子数１〜８、特に好ましくは炭素原子数２〜６）の直鎖もしくは分岐鎖のアルコキシ基、炭素原子数１〜１２（好ましくは炭素原子数１〜８、特に好ましくは炭素原子数２〜６）の直鎖もしくは分岐鎖のアルキル基からなる群より選択され、特に、式IIIの化合物である。
【化３】
2015196835.tif 000004
ここで、Ｒ7およびＲ8は、互いに独立して、炭素原子数１〜１２（好ましくは炭素原子数１〜８、特に好ましくは炭素原子数２〜６）の直鎖もしくは分岐鎖のアルキル基からなる群より選択される。
【００１２】
前記ヒドロキシフェニルトリアジンの群からの紫外線吸収剤は、好ましくは下記一般式IVの化合物である。
【化４】
2015196835.tif 000005
ここで、Ｒ9、Ｒ10、Ｒ11、Ｒ12およびＲ13は、独立して、Ｈ、ヒドロキシ基、フェニル基、炭素原子数１〜１２（好ましくは炭素原子数１〜８、特に好ましくは炭素原子数２〜６）の直鎖もしくは分岐鎖のアルコキシ基、炭素原子数１〜１２（好ましくは炭素原子数１〜８、特に好ましくは炭素原子数２〜６）の直鎖もしくは分岐鎖のアルキル基からなる群より選択され、特に、式Ｖの化合物である。
【化５】
2015196835.tif 000006
ここで、Ｒ14は、炭素原子数１〜１２（好ましくは炭素原子数１〜８、特に好ましくは炭素原子数２〜６）の直鎖もしくは分岐鎖のアルコキシ基である。
【００１３】
特に好ましい実施形態では、本発明に係るポリアミド成形材料は、Ｎ,Ｎ'-オキサミドの群からおよびヒドロキシフェニルトリアジンの群からそれぞれ一つだけの紫外線吸収剤を含む。
【００１４】
同様に、本発明に係るポリアミド成形材料は、さらなる紫外線安定剤を含むことも可能である。これらは、特に、ヒドロキシフェニルベンゾトリアゾール、ジベンゾイルメタン、アミノヒドロキシベンゾイル安息香酸エステル、ヒドロキシベンゾフェノン、ヒンダードアミン系光安定剤（ＨＡＬＳ）、立体障害性フェノールおよびその混合物からなる群より選択される。
【００１５】
前記ポリアミドを構成するために、好ましくは、コハク酸、グルタル酸、アジピン酸、ピメリン酸、スベリン酸、アゼライン酸、セバシン酸、ウンデカン二酸、ドデカン二酸、トリデカン二酸、テトラデカン二酸、ペンタデカン二酸、ヘキサデカン二酸、オクタデカン二酸、およびその混合物からなる群より選択される、脂肪族ジカルボン酸が使用される。芳香族ジカルボン酸としては、好ましくはイソフタル酸、テレフタル酸、ナフタレンジカルボン酸 およびその混合物が使用される。
【００１６】
この際、単一の脂肪族ジカルボン酸だけが使用されることが、特に好ましい。
【００１７】
本発明の意味において、芳香族構造ユニットを含み、しかしながらアミノ基が脂肪族炭素原子と結合しているジアミンも、脂肪族ジアミンと理解される。この群の好ましい代表例は、ジアミンであるＭＸＤ（メタ-キシリレンジアミン）およびＰＸＤ（パラ-キシリレンジアミン）である。
【００１８】
本発明の特に好ましいさらなる実施形態では、本発明に係るポリアミド成形材料の製造に使用される単一の脂肪族ジカルボン酸は、アジピン酸（６炭素原子）、アゼライン酸（９炭素原子）、セバシン酸（１０炭素原子）、ドデカン二酸（１２炭素原子）、テトラデカン二酸（１４炭素原子）およびオクタデカン二酸（１８炭素原子）からなる群より選択される。
【００１９】
さらなる実施形態では、本発明に係る部分芳香族ポリアミド成形材料において、本発明に係るポリアミド成形材料の製造に使用される単一の脂肪族ジカルボン酸が、ドデカン二酸（１２炭素原子）であることが特に好ましい。
【００２０】
特に好ましくは、前記ポリアミドの形成のために、前記ジカルボン酸として、イソフタル酸とテレフタル酸の混合物、またはイソフタル酸とテレフタル酸とドデカン二酸の混合物が使用される。
【００２１】
前記ポリアミドの形成のために使用される脂肪族あるいは脂環式ジアミンは、好ましくは、エチレンジアミン、ブタンジアミン、ペンタンジアミン、ヘキサメチレンジアミン、オクタンジアミン、メチルオクタンジアミン、ノナンジアミン、デカンジアミン、ウンデカンジアミン、ドデカンジアミン、トリメチルヘキサメチレンジアミン、メチルペンタンジアミン、ＰＡＣＭ（ビス（アミノシクロヘキシル）メタン）およびそのアルキル誘導体、ビス（アミノシクロヘキシル）プロパンおよびそのアルキル誘導体、イソホロンジアミン、 ノルボルナンジアミン、ビス（アミノメチル）ノルボルナン、キシリレンジアミン、ビス（アミノメチル）シクロヘキサンおよびそのアルキル誘導体、ＴＭＡＣＭ（３,３',５,５' -テトラメチル-４,４'-ジアミノシクロヘキシルメタン）およびその混合物からなる群より選択される。
【００２２】
本発明のさらなる特に好ましい実施形態では、本発明に係るポリアミド成形材料の製造に使用されるジアミンは、ＭＡＣＭ（３,３'-ジメチル-４,４'-ジアミノシクロヘキシルメタン）、あるいは、１,６-ヘキサンジアミンとビス（３-メチル-４-アミノシクロヘキシル）メタン と ビス（４-アミノシクロヘキシル）メタンの混合物からなる群より選択される。
【００２３】
さらに、前記ポリアミドの構築のために、少なくとも１種のラクタム及び／又は少なくとも１種のα,ω-アミノ酸を使用することができる。好ましいラクタムは、４、６、７、８、１１もしくは１２炭素原子のラクタムあるいはα,ω-アミノ酸である。これらは、ラクタムの場合は、ピロリジン-２-オン（４炭素原子）、ε-カプロラクタム（６炭素原子）、エナントラクタム（７炭素原子）、カプリルラクタム（８炭素原子）、ラウリンラクタム（１２炭素原子）であり、また、α,ω-アミノ酸の場合は、１,４-アミノブタン酸、１,６ アミノヘキサン酸、１,７-アミノヘプタン酸、１,８-アミノオクタン酸、１,１１-アミノウンデカン酸および１,１２-アミノドデカン酸である。ラウリンラクタムの使用が特に好ましい。
【００２４】
本発明に係る部分芳香族ポリアミドは、好ましくは、非晶質あるいは部分結晶性ポリアミドであり、特に、ＰＡ ６Ｉ、ＰＡ ６Ｉ/６Ｔ、ＰＡ １０Ｔ/６Ｔ、ＰＡ １０Ｔ/６１２、ＰＡ ＭＸＤ６、ＰＡ ６Ｔ/６Ｉ、ＰＡ ６Ｔ/６６、ＰＡ ６Ｉ/６Ｔ/６ＮＤＡ（ＮＤＡ＝ナフタレンジカルボン酸）、ＰＡ ＭＸＤＩ/６Ｉ、ＰＡ ＭＸＤＩ/ＸＤＴ/６Ｉ/６Ｔ、ＰＡ ６Ｔ/６Ｉ/６６、ＰＡ ＭＸＤＩ/１２Ｉ、ＰＡ ＭＸＤＩ、ＰＡ ＮＤＴ/ＩＮＤＴ、ＰＡ ＭＡＣＭＩ/１２、ＰＡ ＭＡＣＭＴ/１２、ＰＡ ＭＡＣＭＩ/ＭＡＣＭ１２、ＰＡ ＭＡＣＭＴ/ＭＡＣＭ１２、ＰＡ ＭＡＣＭＩ/ＭＡＣＭＮＤＣ、ＰＡ ＭＡＣＭＴ/ＭＡＣＭＮＤＣ、ＰＡ ＭＡＣＭＩ/ＭＡＣＭＴ/１２、ＰＡ ６Ｉ/ＭＡＣＭＩ/１２、ＰＡ ６１/６Ｔ/ＭＡＣＭＩ/ＭＡＣＭＴ、ＰＡ ６Ｉ/６Ｔ/ＭＡＣＭＩ/ＭＡＣＭＴ/１２、ＰＡ ６Ｉ/６Ｔ/ＭＡＣＭＩ/ＭＡＣＭＴ/ＭＡＣＭ１２/６１２、ＰＡ ＭＡＣＭＩ/ＭＡＣＭＴ/ＭＡＣＭ１２/１２、ＰＡ ＭＡＣＭＩ/ＭＡＣＭＴ/ＭＡＣＭ１２、ＰＡ ６Ｉ/６Ｔ/６ＮＤＣ/ＭＡＣＭＩ/ＭＡＣＭＴ/ＭＡＣＭＮＤＣからなる群より選択され、この際、前記ＭＡＣＭはＰＡＣＭによって全体的もしくは部分的に置換されてもよく、及び／又は、前記ラウリンラクタムはカプロラクタムによって全体的もしくは部分的に置換されてもよい。好ましくは、前記部分芳香族ポリアミドは、ＰＡ ６Ｉ/６Ｔ、ＰＡ １０Ｔ/６Ｔ、ＰＡ １０Ｔ/６１２、ＰＡ ６Ｔ/６Ｉ、ＰＡ ６Ｔ/６６、ＰＡ ＭＡＣＭＩ/１２、ＰＡ ＭＡＣＭＴ/１２、ＰＡ ＭＡＣＭＩ/ＭＡＣＭ１２、ＰＡ ＭＡＣＭＴ/ＭＡＣＭ１２、ＰＡ ＭＡＣＭＩ/ＭＡＣＭＴ/１２、ＰＡ ６Ｉ/６Ｔ/ＭＡＣＭＩ/ＭＡＣＭＴ、ＰＡ ６Ｉ/６Ｔ/ＭＡＣＭＩ/ＭＡＣＭＴ/１２、ＰＡ ６Ｉ/６Ｔ/ＭＡＣＭＩ/ＭＡＣＭＴ/ＰＡＣＭＩ/ＰＡＣＭＴ/１２、ＰＡ ＭＡＣＭＩ/ＭＡＣＭＴ/ＭＡＣＭ１２からなる群より選択され、前記ラウリンラクタムはカプロラクタムによって全体的もしくは部分的に置換されてもよい。特に好ましいのは、非晶質の部分芳香族ポリアミドである、ＰＡ ＭＡＣＭＩ/１２、ＰＡ ＭＡＣＭＩ/ＭＡＣＭ１２、ＰＡ ＭＡＣＭＴ/ＭＡＣＭ１２、ＰＡ ＭＡＣＭＩ/ＭＡＣＭＴ/１２、ＰＡ ６Ｉ/６Ｔ/ＭＡＣＭＩ/ＭＡＣＭＴ、ＰＡ ６Ｉ/６Ｔ/ＭＡＣＭＩ/ＭＡＣＭＴ/１２、ＰＡ ６Ｉ/６Ｔ/ＭＡＣＭＩ/ＭＡＣＭＴ/ＰＡＣＭＩ/ＰＡＣＭＴ/１２、ＰＡ ＭＡＣＭＩ/ＭＡＣＭＴ/ＭＡＣＭ１２であり、特に非常に好ましいのは、ＰＡ ６Ｉ/６Ｔ/ＭＡＣＭＩ/ＭＡＣＭＴ/ＰＡＣＭＩ/ＰＡＣＭＴ/１２およびＰＡ ＭＡＣＭＩ/ＭＡＣＭＴ/ＭＡＣＭ１２である。
【００２５】
ポリアミドおよびそのモノマーの表記および略語は、ＩＳＯスタンダード１８７４-１：１９９２（Ｅ）で規定されている。
【００２６】
ＭＡＣＭは、ビス（４-アミノ-３-メチルシクロヘキシル）-メタンあるいは３,３'-ジメチル-４-４'-ジアミノジシクロヘキシルメタン（Ｃａｓ Ｎｏ．６８６４-３７-５）を表す。ＰＡＣＭはビス（４-アミノシクロヘキシル）-メタンあるいは４,４'-ジアミノジシクロヘキシルメタン（Ｃａｓ Ｎｏ．１７６１-７１-３）を表す。
【００２７】
さらに好ましい実施形態では、ポリアミド成形材料として、非晶質の部分芳香族ポリアミドが使用され、その結果、部分結晶性・部分芳香族ポリアミドあるいは非晶質脂肪族ポリアミドの使用と比べて、着色の際の改良された色の輝度、向上した引っかき抵抗性、および改良された表面光沢が達成される。
【００２８】
非晶質ポリアミドは、ＩＳＯ１１３５７に従った動的示差熱量測定（示差走査熱量測定：ＤＳＣ）において、加熱速度２０Ｋ／分にて、５Ｊ／ｇ以下、好ましくは３Ｊ／ｇ以下、特に好ましくは０〜１Ｊ／ｇの融解熱を示す。
【００２９】
前記非晶質の部分芳香族ポリアミドの相対粘度は、２０℃にて、１００ｍＬのｍ−クレゾール中０．５ｇで測定した際、１．３５〜２．１５、好ましくは１．４０〜１．８０、特に好ましくは１．４５〜１．７０である。
【００３０】
前記部分結晶性・部分芳香族ポリアミドの相対粘度は、２０℃にて、１００ｍＬのｍ−クレゾール中０．５ｇで測定した際、１．４０〜２．１５、好ましくは１．４５〜２．０、特に好ましくは１．５０〜１．９０である。
【００３１】
本発明に係る成形材料は、さらに、さらなる添加剤、特に、縮合触媒、鎖長調節剤、消泡剤、無機安定剤、有機安定剤、潤滑剤、着色剤、マーキング剤、顔料、着色剤、核形成剤、帯電防止剤、離型剤、光学的光沢剤、天然層状ケイ酸塩、合成層状ケイ酸塩、ガラス繊維およびその混合物からなる群より選択される添加剤を含むことができる。
【００３２】
前記さらなる添加剤は、好ましくは、全ポリアミド成形材料に対して、それぞれ、０．０１〜６重量％、特に０．０５〜６重量％および特に好ましくは０．１〜５重量％の量で含まれることができる。
【００３３】
本発明に係るポリアミド成形材料は、好ましくは以下の組成を有する。
ａ）９１．６〜９９．９７重量％、好ましくは９２．４〜９９．８５重量％および特に好ましくは９３．４〜９９．７重量％の、少なくとも１種の部分芳香族非晶質ポリアミド
ｂ）０．０１〜１．２重量％、好ましくは０．０５〜０．８重量％および特に好ましくは０．１〜０．６重量％の、Ｎ,Ｎ'-オキサミドの群から選択される少なくとも１種の紫外線安定剤、および、
ｃ）０．０１〜１．２重量％、好ましくは０．０５〜０．８重量％および特に好ましくは０．１〜０．６重量％の、ヒドロキシフェニルトリアジンの群から選択される少なくとも１種の紫外線安定剤
ｄ）０．０１〜６重量％、好ましくは０．０５〜６重量％および特に好ましくは０．１〜５重量％の、さらなる添加剤
ここで、成分ａ）〜ｄ）は合計１００重量％となる。
【００３４】
本発明に係るポリアミド成形材料の特に好ましい実施形態では、ポリアミドａ）は、部分芳香族非晶質ポリアミドであるＰＡ ６Ｉ/６Ｔ/ＭＡＣＭＩ/ＭＡＣＭＴ/ＰＡＣＭＩ/ＰＡＣＭＴ/１２、または、部分芳香族非晶質ポリアミドであるＰＡ ＭＡＣＭＩ/ＭＡＣＭＴ/ＭＡＣＭ１２のどちらかからなり、且つ、紫外線安定剤は、式IIIの化合物および式IVあるいはＶの化合物である。
【００３５】
さらに、本発明に係るポリアミド成形材料は、好ましくは、ジカルボン酸ａ１）として、
・５０モル％のジカルボン酸に対して、０〜４０モル％、好ましくは０〜３０モル％および特に好ましくは０〜２５モル％の、少なくとも１種の脂肪族ジカルボン酸、および
・５０モル％のジカルボン酸に対して、１０〜５０モル％、好ましくは２０〜５０モル％および特に好ましくは２５〜５０モル％の、少なくとも１種の芳香族ジカルボン酸、
を含む。
【００３６】
さらに、本発明に係るポリアミド成形材料は、好ましくは、ジアミンａ２）として、
・５０モル％のジアミンに対して、０〜５０モル％、好ましくは０〜４５モル％および特に好ましくは３５〜４２モル％の、少なくとも１種の脂肪族ジアミン、
・５０モル％のジアミンに対して、５０〜０モル％、好ましくは５０〜５モル％および特に好ましくは１５〜８モル％の、少なくとも１種の脂環式ジアミン
を含む。
【００３７】
好ましい実施形態では、前記ポリアミド成形材料は、前記二酸ａ１）の割合および前記ジアミンａ２）の割合に加えて、炭素原子数４〜１５の少なくとも１種のラクタム及び／又は炭素原子数４〜１５の少なくとも１種のα,ω-アミノ酸からなるａ３）を、ポリアミドａ）１００モル％に対して、０〜４０モル％、好ましくは０〜３０モル％、特に好ましくは２〜３０モル％の量で含む。
【００３８】
本発明に係るポリアミドは、二酸ａ１）およびジアミンａ２）のみを含む場合、そのモル量は５０モル％のジアミンと５０モル％の二酸となり、ジアミンと二酸の割合の合計は、本発明に係るポリアミドａ）に対し１００モル％となる。
【００３９】
本発明に係るポリアミドが、二酸ａ１）およびジアミンａ２）に加えて、ラクタムあるいはα,ω-アミノ酸ａ３）も含む場合、様々な二酸ａ１）の前述のモル量は、ポリアミドａ）中の二酸の全体を５０モル割合として標準化されるその相対量として理解されるべきであり、様々なジアミンａ２）の前述のモル量は、ポリアミドａ）中のジアミンの全体を５０モル割合として標準化されるその相対量として理解されるべきである。
【００４０】
２つの以下の組成例により前記システムが例示される。
２０モル％のラクタム１２（１２）、
４０モル％のイソフタル酸（Ｉ）、および
４０モル％のビス（４-アミノ-３-メチルシクロヘキシル）-メタン（ＭＡＣＭ）
（前記モノマーの合計は１００モル％）からなるポリアミドＰＡ ＭＡＣＭＩ/１２について、
組成のデータは以下のようになる：
【００４１】
ＭＡＣＭ：５０モル割合（ポリアミドａ）中の５０モル割合のジアミンに対して）
ＩＰＳ：５０モル割合（ポリアミドａ）中の５０モル割合の二酸に対して）、および
ラクタム１２：２０モル％（ポリアミドａ）の１００モル％に対して）
【００４２】
２０モル％のラクタム１２（１２）、
３０モル％のイソフタル酸（Ｉ）、
１０モル％のテレフタル酸（Ｔ）、および
４０モル％のビス（４-アミノ-３-メチルシクロヘキシル）-メタン（ＭＡＣＭ）
（前記モノマーの合計は１００モル％）からなるポリアミドａ）ＰＡ ＭＡＣＭＩ/ＭＡＣＭＴ/１２について、組成のデータは以下のようになる：
【００４３】
ＭＡＣＭ：５０モル割合（ポリアミドａ）中の５０モル割合のジアミンに対して）、
ＩＰＳ：３７．５モル割合（ポリアミドａ）中の５０モル割合の二酸に対して）、
ＴＰＳ：１２．５モル割合（ポリアミドａ）中の５０モル割合の二酸に対して）、および
ラクタム１２：２０モル％（ポリアミドａ）の１００モル％に対して）
【００４４】
本発明に係るポリアミドの二酸ａ１）とジアミンａ２）に関する量データにおいて、常に、ジアミンのモル割合の合計は、ジカルボン酸のモル割合の合計に等しい。
【００４５】
ジカルボン酸に関する前述した量データ（およびジカルボン酸またはジアミンのすべてのさらなる量データ）は、重縮合で使用されたこれらのエダクトの対応するモル比が、重縮合によってこのように製造されたポリアミド成形材料中でも再び見受けられると理解されるべきである。
【００４６】
同様に、前述したポリアミド成形材料を含むまたはそれらからなる成形品またはコーティングが提供される。
【００４７】
本発明に係るポリアミド成形材料は、成形品またはコーティングの製造のために使用され、特に、電気もしくは電子部品の、ハウジングのもしくはハウジング部品のパーツ、好ましくは、携帯用電子機器、家庭用器具、家庭用機械、電気通信および家庭用電化製品のための装置並びに器具、自動車部門および他の輸送手段分野における内装-並びに外装部品、電気、家具、スポーツ、機械工学、衛生分野および衛生学、医薬、エネルギーおよび駆動技術の分野における、好ましくは携帯用もしくは機械的機能を有する内装-並びに外装部品（特に好ましくは、携帯電話、スマートフォン、オーガナイザー、ラップトップコンピューター、ノートパソコン、タブレット型コンピューター、ラジオ、カメラ、時計、計算機、音楽もしくはビデオのための再生装置、ナビゲーション装置、ＧＰＳ装置、電子写真用フレーム、外付けハードディスクおよび他のエレクトロニック・ストレージメディア）のハウジングもしくはハウジングパーツ、または、単層もしくは多層フィルム、コンテナーあるいはパイプの製造のために使用される。前記単層もしくは多層フィルムは、続いて、他の物質、好ましくはポリアミドで背面射出成形されることができ、前記フィルムは射出前に深絞りされることもできる。
【００４８】
本発明に係る主題は、当該主題を本明細書に示される特定の実施形態に限定することを意図することなく、以下の実施例を参照してより詳細に説明される。
【００４９】
ポリアミド成形材料の製造のために、成分ａ）〜ｃ）および任意にｄ）は、通常の混合機、例えば、一軸もしくは二軸押出機またはスクリュー混練機等で、混合され（配合され）、ポリマー溶解物となる。前記成分は、個々に供給口に計量投入されるか、あるいはドライブレンドの形で供給される。
【００５０】
成分ｂ）、ｃ）及び／又はｄ）は、直接またはマスターバッチの形で導入されることができる。マスターバッチのキャリア物質は、好ましくはポリアミドである。ポリアミドの中でも、特に、ＰＡ ６、ＰＡ １１、ＰＡ １２、ＰＡ ６/１２、ＰＡ ＭＡＣＭ １２またはＰＡ ＭＡＣＭＩ/１２が適切である。
【００５１】
前記ドライブレンドの製造のために、ポリアミドａ）、成分ｂ）およびｃ）並びに任意でさらなる添加剤ｄ）の乾燥顆粒が一緒に混合される。この混合物は、タンブル・ミキサー、ドラム・フープミキサーまたはタンブル・ドライヤーにより、１０〜４０分間均質化される。これは、吸湿を避けるために、乾燥保護ガス下で行うことができる。
【００５２】
配合は、２３０℃から３５０℃の設定シリンダー温度で行われる。ノズルの前で、真空にすること、あるいは大気の脱気を行うことができる。溶解物は、ストランド状に放出され、水浴中で１０〜８０℃に冷却され、続いて造粒される。また、水中造粒を実施することもできる。前記顆粒は、窒素下または真空中で８０〜１２０℃にて１２〜２４時間、水分含量が０．１重量％未満になるまで乾燥される。
【００５３】
本発明に係るポリアミド成形材料からなる試験片の製造：
試験片は、Ａｒｂｕｒｇ社の射出成型機、Model Allrounder 420C 1000-250で製造された。この際、２３０℃〜２９５℃の上昇シリンダー温度が使用された。金型温度は８０℃であった。黄色度指数測定用のシートの場合は、鏡面仕上げの金型が使用された。
【００５４】
前記試験片は、乾燥状態で使用された。この目的のために、それらは、射出成形後、乾燥環境下（すなわち、シリカゲル上）で、室温にて少なくとも４８時間、保管された。
【００５５】
黄色度指数（ＹＩ２）測定用のシートは、サイクルごとに、波長３４０ｎｍ、スペクトル照射強度０．６３Ｗ/ｍ2/ｎｍのＵＶＡで６０℃・４時間照射され、その後、水分で飽和された大気中で５０℃で４時間保管される。黄色度指数（ＹＩ２）は、このようなサイクルを１２回経験したシートで測定される。
【００５６】
この出願で使用された試験片と測定方法：
黄色度指数
ＡＳＴＭ Ｅ３１３
シート６０×６０×１ ｍｍ
温度２３℃
【００５７】
引張弾性率:
ＩＳＯ ５２７  引張り速度１ｍｍ/分で
ＩＳＯ試験片、スタンダード：ＩＳＯ/ＣＤ３１６７、タイプＡ１、１７０×２０/１０×４ ｍｍ、温度２３℃
【００５８】
引張強度および破断伸び：
ＩＳＯ ５２７  非強化材料では引張り速度５０ｍｍ/分、強化材料では５ｍｍ/分
ＩＳＯ試験片、スタンダード：ＩＳＯ/ＣＤ３１６７、タイプＡ１ １７０×２０/１０×４ ｍｍ、温度２３℃
【００５９】
シャルピー衝撃強度:
ＩＳＯ １７９/＊ｅＵ
ＩＳＯ試験片、スタンダード: ＩＳＯ/ＣＤ ３１６７、タイプＢ１、８０×１０×４ ｍｍ、温度２３℃
＊１＝非計装化、２＝計装化
【００６０】
ノッチ付きシャルピー衝撃強度;
ＩＳＯ １７９/＊ｅＡ
ＩＳＯ試験片、スタンダード: ＩＳＯ ＣＤ ３１６７、タイプＢ１、８０×１０×４ ｍｍ、温度２３℃
＊１＝非計装化、２＝計装化
【００６１】
相対粘度
ＩＳＯ ３０７
顆粒
１００ｍＬのｍ-クレゾール中に、０．５ｇ
温度２０℃
スタンダードのセクション１１に従い、相対粘度（ＲＶ）の計算は、ＲＶ＝ｔ/ｔ0による
【００６２】
融解熱:
ＩＳＯ スタンダード １１３５７
顆粒
示差走査熱量測定（ＤＳＣ）は、２０Ｋ/分の加熱速度で行われた。
【００６３】
表１は、ＥＭＳ-Ｃｈｅｍｉｅ社で製造された、使用されたポリアミド材料を示す。
【表１】
2015196835.tif 000007
【００６４】
表２は、試験された市販の紫外線安定剤および熱安定剤を示す。
【表２】
2015196835.tif 000008
【００６５】
表３では、それぞれの組成を有する本発明に係る実施例および黄色度指数に関する試験結果が示されている。黄色度指数（ＹＩ１）は、ポリアミド成形材料の初期の黄色度指数を表し、黄色度指数（ＹＩ２）は、１２サイクルの放射線および温度処理後の黄色度指数を示す。表の最後の行の値（ＹＩ２）−（ＹＩ１）は、放射線および温度処理後の黄色度指数と、初期の黄色度指数（ＹＩ１）の差、すなわち、黄色度指数の増加を示す。
【００６６】
【表３】
2015196835.tif 000009
【００６７】
表３では、ポリアミドＡ１を含む本発明に係る３つの実施例が示される。実施例１および実施例２は、紫外線安定剤Ｂ１とＢ２の組み合わせをベースとし、他方、実施例３は、紫外線安定剤Ｂ１とＢ３の組み合わせを含む。実施例４では、紫外線安定剤Ｂ１とＢ２ともに、ポリアミドＡ２をベースとする組成物が使用された。さらに、実施例１〜４はすべて、表２に挙げられた熱安定剤１および２を含む。
【００６８】
黄色度指数（ＹＩ１）の測定から、４つの組成物すべてが、最大でも６．８の低い初期黄色度指数を有することが示される。１２サイクルの放射線および温度処理後、黄色度指数（ＹＩ２）は、最大で８．６の値に上昇する（実施例３）。したがって、全ての実施例が、２より低い、放射線および温度処理後の黄色度指数の増加を示す。
【００６９】
表４では、表３と同様に、比較例４〜１２が、ポリアミド形成材料のそれぞれの組成および黄色度指数に関する試験結果とともに示される。
【００７０】
【表４】
2015196835.tif 000010
【００７１】
全ての比較例４〜１２が、ポリアミドＡ１をベースとし、添加された紫外線安定剤の点でのみ異なる。すなわち、比較例４は、紫外線安定剤を含まず、他方、比較例５では紫外線安定剤Ｂ１が単独で、および、比較例６では、紫外線安定剤Ｂ２が単独で使用される。さらなる比較例７〜１２は、表２に挙げられた２つの紫外線安定剤の組み合わせを示す。
【００７２】
比較例４および５に関して、初期の黄色度指数（ＹＩ１）は低いが、続く放射線及び温度処理が、黄色度指数の極度の増加をもたらすことが確認された。比較例６は、実際、低い増加を示すが、それでもなお、本発明にかかる実施例の黄色度指数の増加よりは著しく高い。さらなる比較例７〜１２も、明らかに高い黄色度指数の初期値（ＹＩ１、比較例７〜１０）か、あるいは、放射線および温度処理の間の明らかに高い黄色度指数の増加を示す（比較例１１および１２）。
【００７３】
表５では、さらなる比較例１３〜２２が、ポリアミド成形材料の組成および黄色度指数についての試験結果に関して示される。
【００７４】
【表５】
2015196835.tif 000011
【００７５】
表５において、比較例１３〜２１は、ポリアミドＡ１をベースとし、一方、比較例２２では、ポリアミドＡ２が使用された。実施例１３および１８では、単一の紫外線安定剤（紫外線安定剤Ｂ７あるいはＢ１０）が使用された。比較例１４〜１７および１９〜２１は、２つの紫外線安定剤の組み合わせを示す。比較例２２では、紫外線安定剤の添加は行われなかった。
【００７６】
表から、比較例１３〜１６の初期の黄色度指数（ＹＩ１）が非常に高いこと、および、放射線および温度処理の間の黄色度指数の増加も本発明に係る実施例より明らかに高いことが分かる。比較例１７〜２１は、実際、より低い初期黄色度指数（ＹＩ１）を示すが、放射線および温度処理の間の黄色度指数の増加は擁護できないほど高い。ポリアミドＡ２をベースとする比較例２２は、低い初期黄色度指数（ＹＩ１）を示すが、しかしながら、放射線および温度処理の間に黄色度指数の非常に急な増加をもたらす。
【００７７】
黄色度指数の試験から、本発明に係るポリアミド成形材料が、明らかに向上した黄色度耐性（特に、放射線および温度処理の間の黄色化に関し）を示すことが確認される。
【外国語明細書】
2015196835000001.pdf